(57)【要約】【課題】本発明が解決しようとする課題は、高純度なセラミック体の製造方法を提供すること、及び、ベーマイトゾルやバインダー成分を必須とすることなくかつ乾燥工程を必須とすることもなく、前記セラミック体の製造方法に適用可能である高純度で高濃度なセラミック粒子分散体を提供することにある。【解決手段】溶媒（Ａ）と反応性官能基で修飾されたセラミック粒子（Ｂ）とを含有するインクＸ液と、前記反応性官能基で修飾されたセラミック粒子（Ｂ）と架橋反応を起こす化合物（Ｃ）を必須成分とするインクＹ液を、同時に又は別々に、支持体に層毎又は一度に供給し混合することにより硬化させる工程（Ｉ）を含み、前記溶媒（Ａ）が、２０℃における蒸気圧が１５００Ｐａ以下であり、かつ、前記セラミック粒子（Ｂ）又は前記化合物（Ｃ）のいずれとも反応性を有しない溶媒である、セラミック体の製造方法により前記課題を解決する。【選択図】なし【特許請求の範囲】
【請求項１】
溶媒（Ａ）と反応性官能基で修飾されたセラミック粒子（Ｂ）とを含有するインクＸ液と、
前記反応性官能基で修飾されたセラミック粒子（Ｂ）と架橋反応を起こす化合物（Ｃ）を必須成分とするインクＹ液を、
同時に又は別々に、
支持体に層毎又は一度に供給し混合することにより硬化させる工程（Ｉ）を含み、
前記溶媒（Ａ）が、２０℃における蒸気圧が１５００Ｐａ以下であり、かつ、前記セラミック粒子（Ｂ）又は前記化合物（Ｃ）のいずれとも反応性を有しない溶媒である、
セラミック体の製造方法。
【請求項２】
前記工程（Ｉ）において、供給される方法が支持体に層毎に供給される工程である、請求項１に記載のセラミック体の製造方法。
【請求項３】
前記工程（Ｉ）中、供給される方法が塗布である請求項１に記載のセラミック体の製造方法。
【請求項４】
前記工程（Ｉ）中、供給される方法が印刷である請求項１に記載のセラミック体の製造方法。
【請求項５】
前記溶媒（Ａ）の２０℃における蒸気圧が１０００Ｐａ以下であることを特徴とする請求項１に記載のセラミック体の製造方法。
【請求項６】
前記溶媒（Ａ）が、下記式（１）で表される化合物、下記式（２）で表される化合物、下記式（３）で表される化合物、Ｎ−メチル−２−ピロリドン及びジメチルスルホキシドからなる群より選ばれる１種又は２種以上の化合物である請求項１に記載のセラミック体の製造方法。
【化１】
2018199287.tif 000006
（式（１）中、Ｒ１は水素原子又はメチル基、Ｒ２は水素原子又は炭素数１〜１２の分岐していても良いアルキル基、Ｒ３は水素原子、ベンジル基、フェニル基又は炭素数１〜１２の分岐していても良いアルキル基である。また、ｎは１〜４の整数である。）
【化２】
2018199287.tif 000007
（式（２）中、Ｒ４は水素原子又はメチル基、Ｒ５は水素原子、ベンジル基又は炭素数１〜１２の分岐していても良いアルキル基、Ｒ６はメチル基又はエチル基である。また、ｎは１〜４の整数である。）
【化３】
2018199287.tif 000008
（式（３）中、Ｒ７はメチル基又はエチル基、Ｒ８はメチル基又はエチル基である。また、ｎは１〜４の整数である。）
【請求項７】
セラミック体の各々の層が、溶媒を乾燥する工程を経ることなく、セラミックの表面修飾基がエネルギー線又は熱により分散媒である溶媒を内包して硬化することを特徴とする請求項１に記載のセラミック体の製造方法。
【請求項８】
前記インクＸ液及び前記インクＹ液が、実質的にバインダー樹脂を含まないことを特徴とする請求項１〜７いずれか一項に記載のセラミック体の製造方法。
【請求項９】
請求項１〜８で得られたセラミック体を乾燥又は焼結する工程を有する、セラミック焼結体の製造方法。
【請求項１０】
２種以上のインクで構成される造形用インクセットであって、
溶媒（Ａ）と反応性官能基で修飾されたセラミック粒子（Ｂ）とを含有するインクＸ液と、
前記反応性官能基で修飾されたセラミック粒子（Ｂ）と架橋反応を起こす化合物（Ｃ）を必須成分とするインクＹ液と、を少なくとも有し、
前記溶媒（Ａ）が、２０℃における蒸気圧が１５００Ｐａ以下であり、かつ、前記セラミック粒子（Ｂ）又は前記化合物（Ｄ）のいずれとも反応性を有しない溶媒である、
造形用インクセット。
【請求項１１】
前記溶媒（Ａ）の２０℃における蒸気圧が１０００Ｐａ以下であることを特徴とする請求項１０に記載の造形用インクセット。
【請求項１２】
前記溶媒（Ａ）が、下記式（１）で表される化合物、下記式（２）で表される化合物、下記式（３）で表される化合物、Ｎ−メチル−２−ピロリドン及びジメチルスルホキシドからなる群より選ばれる１種又は２種以上の化合物であることを特徴とする請求項１０に記載の造形用インクセット。
【化４】
2018199287.tif 000009
（式（１）中、Ｒ１は水素原子又はメチル基、Ｒ２は水素原子又は炭素数１〜１２の分岐していても良いアルキル基、Ｒ３は水素原子、ベンジル基、フェニル基又は炭素数１〜１２の分岐していても良いアルキル基である。また、ｎは１〜４の整数である。）
【化５】
2018199287.tif 000010
（式（２）中、Ｒ４は水素原子又はメチル基、Ｒ５は水素原子、ベンジル基又は炭素数１〜１２の分岐していても良いアルキル基、Ｒ６はメチル基又はエチル基である。また、ｎは１〜４の整数である。）
【化６】
2018199287.tif 000011
（式（３）中、Ｒ７はメチル基又はエチル基、Ｒ８はメチル基又はエチル基である。また、ｎは１〜４の整数である。）
【請求項１３】
前記インクＸ液及び前記インクＹ液が、実質的にバインダー樹脂を含まないことを特徴とする請求項１０に記載の造形用インクセット。
【発明の詳細な説明】
【技術分野】
【０００１】
本発明は、三次元形状の造形物（セラミック体）を作製する方法に関する。
【背景技術】
【０００２】
三次元の造形物を作製するには、形状を保持する技術が必要である。良く知られた方法としては、鋳型を用いて熱可塑性樹脂や溶融金属等を注入し成形する方法が一般的である。しかし、セラミック分散体を材料としてこの方法でセラミック体を作製するには、鋳型内で溶媒を乾燥させる工程が必要となり、事実上困難である。
【０００３】
少量生産方式として近年注目を集めているのは、３Ｄプリンターである。インクジェット方式の３Ｄプリンターでは、光硬化性樹脂を含む溶液をインクジェットヘッドから吐出させた後、紫外線ランプにより硬化させる方法である。この方法は、ノズルを増やすことにより様々な材料を同時に供給できるため、複数の材料からなる造形物を作製できる。しかしながら、この方法では形状を保持するために、光硬化性樹脂が必須であるため、造形物中のセラミックの濃度は、その分だけ低下せざるを得ない。
【０００４】
特許文献１においては、インクジェットプリンターを用いて、セラミックを含む懸濁液を層毎に印刷し、形成された複合層を乾燥及び硬化することによって、三次元形状セラミック体の製造プロセスが提案されている。このプロセスでは、水性ベーマイトゾル、低分子量アルコール、乾燥抑制剤、有機流動化剤を含む分散媒に５０重量％〜８０重量％のセラミック粒子を含む懸濁液をインクとして使用し、インクジェットで吐出後、乾燥及び焼結することにより三次元形状セラミック体を形成している。しかしながら、このプロセスは、水性ベーマイトゾル（アルミナ１水和物）を含有することが必須であり、アルミナを含まない造形物を作製することは不可能であった。また、形状を保持するためには、一層毎に、８０℃で乾燥させなければならず、多層を積層して立体構造物を作製するには、多くの時間を要するという欠点があった。
【０００５】
特許文献２においては、半導体酸化物０．１〜２０重量部を含有することを特徴とする、厚さ１０μｍの厚膜形成が可能なインクジェット用インクを作製している。このインクは、バインダーを用いて、酸化物粒子を硬化させているが、酸化物粒子の濃度は２０重量部までしか言及されていないため、それ以上の高濃度で実施可能であるかは不明である。また、厚さ１０μｍの厚膜を形成しているが、それ以上の厚さで造形できるかは不明である。
【先行技術文献】
【特許文献】
【０００６】
【特許文献１】国際公開第２００７／１１２８８５号公報
【特許文献２】特開２０１２−１０２３０８号公報
【発明の概要】
【発明が解決しようとする課題】
【０００７】
本発明が解決しようとする課題は、高純度なセラミック体の製造方法を提供すること、及び、ベーマイトゾルやバインダー成分を必須とすることなくかつ乾燥工程を必須とすることもなく、前記セラミック体の製造方法に適用可能である高純度で高濃度なセラミック粒子分散体を提供することにある。
【課題を解決するための手段】
【０００８】
本発明者等は、種々検討した結果、特定の溶媒中に分散させたセラミックナノ粒子をその粒子の表面修飾基を用いて硬化させることで、樹脂等のバインダーや目的とするセラミック体の主成分以外の無機物を必須成分とすることのない高純度なセラミック体を、溶媒を内包したまま、造形できることを見出し、本発明を完成させた。
【０００９】
即ち本発明は、溶媒（Ａ）と反応性官能基で修飾されたセラミック粒子（Ｂ）とを含有するインクＸ液と、前記反応性官能基で修飾されたセラミック粒子（Ｂ）と架橋反応を起こす化合物（Ｃ）を必須成分とするインクＹ液を、同時に又は別々に、支持体に層毎又は一度に供給し混合することにより硬化させる工程（Ｉ）を含み、前記溶媒（Ａ）が、２０℃における蒸気圧が１５００Ｐａ以下であり、かつ、前記セラミック粒子（Ｂ）又は前記化合物（Ｃ）のいずれとも反応性を有しない溶媒である、セラミック体の製造方法に関する。
【００１０】
また、本発明は、前記方法で得られたセラミック体を乾燥又は焼結する工程を有する、セラミック焼結体の製造方法に関する。
また、本発明は、前記した本発明の製造方法に用いるインクセットに関する。即ち、該インクセットは、溶媒（Ａ）と反応性官能基で修飾されたセラミック粒子（Ｂ）とを含有するインクＸ液と、前記反応性官能基で修飾されたセラミック粒子（Ｂ）と架橋反応を起こす化合物（Ｃ）を必須成分とするインクＹ液の２種以上のインクからなり、前記溶媒（Ａ）が、２０℃における蒸気圧が１５００Ｐａ以下であり、かつ、前記セラミック粒子（Ｂ）又は前記化合物（Ｃ）のいずれとも反応性を有しない溶媒である、造形用インクセットである。
【発明の効果】
【００１１】
本発明の造形用インクセットは、特許文献１及び特許文献２で開示されたベーマイトゾルやバインダー成分を必須とすることなく、溶媒中にセラミックを分散しているため、温度に対する粘度の変化が緩やかであり、セラミック分散体の温度安定性が高い。また、溶媒とセラミック微粒子が主成分であり、その他の成分は必須ではないため、高純度のセラミック微粒子分散体を調製できる。さらにこの分散体を、上記した本発明のセラミック体の製造方法中の工程に用いて作製したセラミック体から、乾燥または焼結等により溶媒を除去することで高純度のセラミック焼結体を製造することができる。さらに、本発明の分散体は、溶媒に分散する表面修飾基を有する粒子であれば、セラミックの種類を問わず応用可能であるため、多種の機能を有するセラミックを用いた造形物の製造に応用可能である。
【発明を実施するための形態】
【００１２】
以下、本発明について詳細に説明する。
本発明のインクセットを、同時に又は別々に、支持体に層毎又は一度に供給し混合することにより硬化させる工程を含むことを特徴とするセラミック体の製造方法に関する。
このような本発明のインクセットは、インクを混合することだけで硬化が可能である。
硬化を促進するためにエネルギー線又は熱刺激を用いることもできる。また本発明のインクセットは、特定の溶媒を用いたことにより、溶媒を内包したままセラミック粒子がネットワーク構造を形成しやすく、三次元形状の硬化物をより好適に作製することができる。発明者らは、このような性質を見出し、これに注目し、造形物であるセラミック体の製造方法（有機成分を除去する前の形状保持方法）及びセラミック焼結体（有機成分を乾燥又は焼結により除去することで得られるセラミック体）の製造方法に、本インクセットを適用することにより、上述のような効果を得て課題解決に至ったものである。
【００１３】
本発明のインクセットを用いれば、インクを硬化させた場合に硬化物中に溶媒を残存させることができる（溶媒を内包したまま硬化できる）ことから、溶媒の揮発によるひずみが生じにくく、粒子間のネットワークを作りやすいため、三次元形状の硬化物を好適に作製することができる。
【００１４】
インクＹ液には、必要に応じ、粘度を調整する目的で溶媒（Ｄ）を混合してもよい。
【００１５】
インクＸ液とインクＹ液とを同時に又は別々に、支持体に層毎又は一度に供給し混合することにより硬化させて製造する硬化物において、硬化物中に残存する溶媒（Ａ）及び溶媒（Ｄ）の合計量が、硬化前の該溶媒の合計重量の８０重量％以上残存することが好ましく、９０重量％以上残存することがより好ましい。このような結果を得るためには、用いる溶媒（Ａ）及び溶媒（Ｄ）は、２０℃における蒸気圧が１５００Ｐａ以下の溶媒であることが好ましく、２０℃における蒸気圧が１０００Ｐａ以下の溶媒であることがより好ましい。この範囲内であれば、粒子間のネットワークのひずみが生じにくく、硬化時の粒子間のネットワークをより好適に作製することが可能である。
【００１６】
そのような要件を満たす溶媒（Ａ）及び溶媒（Ｄ）の一例として、下記式（１）で表される化合物、下記式（２）で表される化合物、下記式（３）で表される化合物、３−メトキシブチルアセテート、グリセリン、１，３−ブチレングリコール、２−エチル−１，３−ヘキサンジオール、１，３−オクチレングリコール、２−エチルブタノール、酢酸２−エチルヘキシル、酢酸３−メチルブチル、酢酸ベンジル、プロピオン酸メチル、プロピオン酸ブチル、フタル酸ジブチル、乳酸メチル、乳酸エチル、乳酸ブチル、ノナン、デカン、ドデカン、安息香酸メチル、安息香酸エチル、安息香酸ブチル、Ｎ−メチル−２−ピロリドン、ジメチルスルホキシド、Ｎ，Ｎ−ジメチルホルムアミド、Ｎ，Ｎ−ジメチルアセトアミド、γ−ブチロラクトン、δ−バレロラクトン、ε−カプロラクトンなどが挙げられる。
【００１７】
【化１】
2018199287.tif 000002
【００１８】
（式（１）中、Ｒ１は水素原子又はメチル基、Ｒ２は水素原子又は炭素数１〜１２の分岐していても良いアルキル基、Ｒ３は水素原子、ベンジル基、フェニル基又は炭素数１〜１２の分岐していても良いアルキル基である。また、ｎは１〜４の整数である。）
【００１９】
【化２】
2018199287.tif 000003
【００２０】
（式（２）中、Ｒ４は水素原子又はメチル基、Ｒ５は水素原子、ベンジル基又は炭素数１〜１２の分岐していても良いアルキル基、Ｒ６はメチル基又はエチル基である。また、ｎは１〜４の整数である。）
【００２１】
【化３】
2018199287.tif 000004
【００２２】
（式（３）中、Ｒ７、Ｒ８は、各々独立にメチル基又はエチル基である。また、ｎは１〜４の整数である。）
【００２３】
溶媒（Ａ）及び溶媒（Ｄ）のより好適な例としては、式（１）で表される化合物、式（２）で表される化合物、式（３）で表される化合物、Ｎ−メチル−２−ピロリドン、ジメチルスルホキシドなどが挙げられる。これらは、１種のみを用いてもよいし、２種以上を混合して用いてもよい。
【００２４】
溶媒（Ａ）及び溶媒（Ｄ）は同一でもよいし、別の種類でも構わない。
【００２５】
本発明のインクセットは、反応性官能基で修飾されたセラミック粒子（Ｂ）と、反応性官能基で修飾されたセラミック粒子（Ｂ）と架橋反応を起こす化合物（Ｃ）とが反応して、ネットワーク構造を形成し、上記したような溶媒を内包したまま硬化すると考えられる。このような硬化システムを見出したことにより、従来必須成分と考えられてきたバインダー樹脂を使用しなくても形状保持が可能となり、高純度なセラミック体を得ることができる。すなわちバインダー成分を実質的に含有しないインクセットを用いた造形が可能である。なお、「実質的に含有しない」とは、バインダー成分を、例えば光硬化性能を十分発揮させるような従来本分野で使用されてきたような量で含有しないことを意味し、不可避的混入または他の目的のため微量に加えることまでも排除することを意味するものではない。
【００２６】
ネットワーク構造を形成するための架橋反応は、エポキシ基とチオール基の反応、エポキシ基とアミノ基の反応、エポキシ基とカルボキシル基の反応、アミノ基とイソシアネート基の反応、イソシアネート基と水酸基の反応などが挙げられる。
【００２７】
上記反応性官能基で修飾されたセラミック粒子（Ｂ）を製造するためには、セラミックの表面に配位及び／又は結合可能であり、上記架橋反応が可能な反応性基をもつ反応性化合物（α）でセラミック粒子を修飾すればよい。反応性化合物（α）は、単一成分で、または、その２種類以上を混合して用いることができる。
【００２８】
反応性化合物（α）としては、例えばエポキシ基、アミノ基、反応性二重結合を持った官能基（メタクリロイル基、アクリロイル基、ビニル基など）、イソシアネート基、水酸基、チオール基、カルボキシル基を含有する反応性化合物が挙げられる。
【００２９】
エポキシ基を含有する反応性化合物の例としては、エピクロロヒドリン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどが挙げられる。
【００３０】
反応性二重結合を持った官能基を含有する反応性化合物の例としては、アクリル酸、メタクリル酸、マレイン酸、フマル酸、２−（メタ）アクリロイロキシエチルコハク酸、２−（メタ）アクリロイロキシエチルヘキサヒドロフタル酸、２−（メタ）アクリロイロキシエチルフタル酸、ビニルトリメトキシシラン、ビニルトリエトキシシラン、３−（メタ）アクリロキシプロピルメチルジメトキシシラン、３−（メタ）アククリロキシプロピルトリメトキシシラン、３−（メタ）アクリロキシプロピルトリエトキシシラン、ｐ−スチリルトリメトキシシラン、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレートなどが挙げられる。
【００３１】
アミノ基を含有する反応性化合物の例としては、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシランなどが挙げられる。
【００３２】
また、上記セラミック粒子（Ｂ）は、上記反応性化合物（α）以外にも、セラミックの表面に配位及び／又は結合可能であれば反応性官能基を持たない化合物（β）（以下、化合物（β）と表記する場合がある）で、さらに修飾されていてもよい。化合物（β）は、セラミック粒子の溶媒中での分散性を向上させるために有効である。化合物（β）の例としては、酢酸、吉草酸、ヘキサン酸、へプタン酸、２−エチルヘキサン酸、オクタン酸、２−メチルへプタン酸、４−メチルオクタン酸、ノナン酸、デカン酸、ネオデカン酸、ドデカン酸、テトラデカン酸、ヘキサデカン酸、オクタデカン酸、オレイン酸、１２−ヒドロキシステアリン酸、シクロヘキサノール、１−ブタノール、２−ブタノール、オレインアルコール、メチルシクロヘキサノール、エチレングリコールモノエチルエーテルなどが挙げられる。これらは、１種のみを用いても良いし、２種以上を組み合わせて用いてもよい。
【００３３】
本発明においてセラミック粒子（Ｂ）の表面修飾方法は、通常、セラミック粒子を修飾するために採用される方法を用いればよく、その方法は特に限定されるものではない。例えば、金属酸化物等のセラミックナノ粒子を窒素雰囲気下、反応槽に入れ攪拌しながら、反応性化合物（α）や化合物（β）を噴霧した後に１００〜１５０℃で１時間以上加熱攪拌し修飾する乾式法や、セラミック粒子（Ｂ）をスラリー化し、反応性化合物（α）及び化合物（β）を加え、熱を加えながら攪拌して修飾する湿式法どちらを用いても良い。また、ゾルゲル法や超臨界水熱合成法でセラミックナノ粒子を合成する時に表面修飾を行なっても良い。
【００３４】
本発明で用いる反応性官能基で修飾されたセラミック粒子（Ｂ）を作製するためのセラミック粒子は単一であっても良いし、２種以上のセラミックの混合物、固溶体もしくは複合酸化物であっても良い。単一のセラミックの例としては、ＳｉＯ２、Ａｌ２Ｏ３、ＴｉＯ２、ＺｒＯ２、Ｉｎ２Ｏ３、ＺｎＯ、ＳｎＯ２、Ｌａ２Ｏ３、Ｙ２Ｏ３、ＣｅＯ２、ＭｇＯ、Ｓｉ３Ｎ４などが挙げられ、固溶体または複合酸化物の例としては、ＩＴＯ、ＡＴＯ、ＢａＴｉＯ３、ＣａＴｉＯ３、ＭｇＡｌ２Ｏ４、Ａｌ２Ｏ３−ＺｒＯ２、Ｙ２Ｏ３-ＺｒＯ２、ベーマイト及び/またはＭｇＯ及び／またはＣａＯ等で安定化したＺｒＯ２、Ａｌ２Ｏ３、Ｙ２Ｏ３、ＨｆＯ２、ＣｅＯ２、Ａｌ２Ｏ３−ＺｒＯ２、Ａｌ２Ｏ３、Ｙ２Ｏ３、Ｆｅ２Ｏ３、他の希土類酸化物で安定化したＳｉ３Ｎ４などが挙げられる。
【００３５】
架橋反応を起こす化合物（Ｃ）は、反応性官能基で修飾されたセラミック粒子（Ｂ）と架橋反応を起こす化合物であればいずれのものでもよい。
【００３６】
架橋反応を起こす化合物（Ｃ）としては、反応性官能基で修飾されたセラミック粒子（Ｂ）に応じて、ポリチオール、ポリアミン、ポリイソシアネート、ポリオールなどを選択することができる。架橋反応を起こす化合物（Ｃ）の分子量に特に制限はなく、分子量が低い化合物、オリゴマー化合物、ポリマーのいずれでも構わない。
【００３７】
インクＸ液とインクＹ液を混合したときのセラミック粒子（Ｂ）の含有量は、５ｖｏｌ％以上７０ｖｏｌ％以下であり、好ましくは５ｖｏｌ％以上６０ｖｏｌ％以下である。前記濃度範囲であれば、粒子間の距離が近く、ネットワーク構造が十分に形成されるため、溶媒を内包した硬化物を安定的に作製することができる。
【００３８】
インクＸ液及びインクＹ液には、必要に応じ、架橋反応を促進するために触媒を混合して用いることができる。
【００３９】
本発明において、インクＸ液及びインクＹ液には、界面活性剤を配合してもよい。界面活性剤は、主に表面張力などの調製のために用いることができる。界面活性剤の種類は特に限定されないが、例えば、アニオン性界面活性剤、ノニオン性界面活性剤、カチオン性界面活性剤、両性界面活性剤等を用いることができる。
【００４０】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩等を挙げることができる。
【００４１】
ノニオン性界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【００４２】
カチオン性界面活性剤としては、例えば、テトラアルキルアンモニウムハライド系界面活性剤、アルキルピリジニウムハライド系界面活性剤、アルキルイミダゾリンハライド系界面活性剤等が挙げられる。
【００４３】
両性界面活性剤としては、例えば、アルキルベタイン系界面活性剤、アルキルイミダゾリニウムベタイン系界面活性剤、レシチン系界面活性剤等が挙げられる。
【００４４】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【００４５】
これらの界面活性剤は、単独で用いることもできるし、２種類以上を混合して用いることもできる。
【００４６】
本発明の三次元形状セラミック体の製造においては、インクＸ液とインクＹ液の少なくとも２種の造形用インクを、同時に又は別々に、支持体に層毎又は一度に供給し混合することにより硬化し、一回で又は積層することによりセラミック体を製造する。
本発明における支持体とは、硬化前のインク混合液を保持できるものであればどのような形状、材質でもよく、例えば黒鉛板、プラチナ板、金属板、セラミック板、ガラス板等の平面支持体や、これらの材質でできた容器等の立体的な支持体などが挙げられる。
また、本発明における供給とは、インクを支持体に接液させることであり、また、硬化したインクの上にさらに、新しいインクを接液させることである。供給の方法に制限はないが、塗布、滴下、印刷、ディッピングなどが挙げられる。
【００４７】
インクＸ液とインクＹ液を混合させて架橋反応によって硬化させる際の温度に関しては特に制限はない。インクの粘度や作業性を考慮すると室温以上が好ましい。
【００４８】
硬化速度を速める目的で、加熱を行っても良いし、エネルギー線による刺激を与えても良い。
【００４９】
インクＸ液、インクＹ液は必要に応じて、２液以上に分割しても構わない。
【００５０】
インクＸ液、インクＹ液を、同時に又は別々に、支持体に層毎又は一度に供給し混合する際に、インクＸ液とインクＹ液の硬化反応を阻害しない程度に、他のインク液を混合しても構わない。
【００５１】
以下、本発明における実施態様の一例を下記するが、これらに限定されるわけではない。
具体的なセラミック体の製造法の例としては、インクを別々に少量ずつ支持体上に供給し、支持体上でインクを混合させることにより硬化させて積層する３Ｄ−インクジェット法や、容器に満たしたインクＸ液の中に支持体を設置し、インクＹ液の液滴を噴射して所望の形に硬化させ、支持体を上または下に移動させることにより、段階的に三次元形状を作製する材料噴射法等が挙げられる。
本発明における別の製造法の例としては、規定された寸法を有する型の中に一度にインクＸ液とインクＹ液を供給してインクを混合し、硬化させる方法も可能である。規定された寸法を有する型とは、例えば、シャーレなどの容器、寒天などで作製した型やプリンターで印刷した型等が挙げられる。
【００５２】
本発明の三次元形状セラミック体の製造においては、セラミック粒子の表面修飾基を利用して硬化させるため、所望の表面修飾基を付与することができる粒子であれば、セラミックの種類は限定されない。さらに、有機部分を焼結等により除去することで、理論上目的とする無機成分の純度が１００％のセラミックの造形物（セラミック焼結体）を作製できる。また、本発明により製造可能な造形物の種類は特に制限がなく、教育、玩具の分野における人物、動植物等を模した模型、工業分野における各種製品、動作確認や嵌合せ、質感、サイズ感の確認のための試作段階の模型等、躯体の構造確認、見本の作製等のような建築分野におけるミニチュア、医療用分野における臓器、骨等のモデル、義手、歯冠、人工骨等の製造などさまざまな造形物作製に適用可能である。
【実施例】
【００５３】
以下、実施例を用いて本発明を更に詳しく説明するが、本発明は以下の実施例の範囲に限定されるものではない。
【００５４】
実施例１
＜インクＸ液の調製＞
エポキシ基修飾シリカＭＥＫ分散液（株式会社アドマテックス製  アドマナノＹＡ０１０ＣＭＤＶ  ２０ｗｔ％含有）をエバポレーターを用いて、ジエチレングリコールエチルメチルエーテル（ＤＧＥＭＥ：蒸気圧  ９１Ｐａ／２０℃、分子量：１４８）に溶媒置換し、エポキシシリカＤＧＥＭＥ分散液３９．７ｗｔ％（２２．８ｖｏｌ％）を調製し、インクＸ−１液を得た。得られたインク中のシリカ粒子の平均分散粒子径は１０ｎｍであった。
＜インクＹ液の調製＞
インクＹ−１液として、４官能チオールであるペンタエリスリトールテトラキス（カレンズＭＴＰＥ１  昭和電工株式会社）を用いた。
＜硬化試験＞
インクＸ−１液  ２ｇをシャーレ（φ４ｃｍ）に量りとり、インクＹ−１液０．０９ｇを加え混合後５０℃で３０分間静置した。混合した際のエポキシ基修飾シリカの体積濃度は２１．６ｖｏｌ％であった。静置後、溶媒を内包した板状の硬化物が得られた。硬化前に含まれていた溶媒量に対する硬化後の溶媒残存量は９９％以上であった。
【００５５】
本発明で用いた測定方法及び用いた測定装置は以下の通りである。
＜平均分散粒子径の分析＞
測定装置：大塚電子株式会社製  ゼータ電位・粒径測定システムＥＬＳ−Ｚ
＜紫外線照射装置＞
ヘレウス株式会社製    無電極ＵＶランプシステム  Ｆ６００Ｖ−１０
＜超音波ホモジナイザー＞
ヒールッシャー製  ＵＰ−４００Ｓ（４００Ｗ）  チップＨ７φ７ｍｍ
【００５６】
実施例２
＜インクＸ液の調製＞
実施例１で調製したインクＸ−１液を用いた。
＜インクＹ液の調製＞
インクＹ−２液として、２，４，６−トリスジメチルアミノメチルフェノール（以下、ＴＡＰと表記する）を用いた。
＜硬化試験＞
インクＸ−１液  １．６ｇをシャーレ（φ４ｃｍ）に量りとり、インクＹ−２液  ０．４４ｇを加え混合し３０分間静置した。混合した際のエポキシ基修飾シリカの体積濃度は１７．２ｖｏｌ％であった。静置後、溶媒を内包した板状の硬化物が得られた。硬化前に含まれていた溶媒量に対する硬化後の溶媒残存量は９９％以上であった。
【００５７】
実施例３
＜インクＸ液の調製＞
アミノ基修飾シリカ（日本アエロジル株式会社製  ＡＥＲＯＳＩＬ  ＮＡ−５０Ｈ  粒径３０ｎｍ)をＮ−メチル−２−ピロリドン（ＮＭＰ：蒸気圧  ３９Ｐａ／２０℃、分子量：９９．１）中で超音波ホモジナイザーを用いて分散し、２１ｗｔ％（１１ｖｏｌ％）のインクＸ−２液を調製した。得られたインク中のシリカ粒子の平均分散粒子径は１９５．４ｎｍであった。
＜インクＹ液の調製＞
インクＹ−３液として、ポリイソシアネート（ＤＩＣ株式会社製  ＤＮ−９８０）を用いた。
＜硬化試験＞
インクＸ−２液  ０．２６ｇをあらかじめ寒天で作製した円柱（内径０．５ｃｍ、高さ１．５ｃｍ）に注入し、上からインクＹ−３液  ０．０１６ｇを加え１２時間静置した。混合した際のアミノ基修飾シリカの体積濃度は１０．３ｖｏｌ％であった。静置後、溶媒を内包した１．５ｃｍの円柱状の硬化物が得られた。硬化前に含まれていた溶媒量に対する硬化後の溶媒残存量は９９％以上であった。
【００５８】
実施例４
＜インクＸ液の調製＞
実施例３で調製したインクＸ−２液を用いた。
＜インクＹ液の調製＞
インクＹ−４液として、ポリイソシアネート（ＤＩＣ株式会社製  ＤＮ−９０２Ｓ）を用いた。
＜硬化試験＞
インクＸ−２液  ２．９ｇをガラス瓶に測りとり、インクＹ−４液  ０．０６ｇを加え攪拌後、この混合液をシャーレ（φ４ｃｍ）に１ｇ量りとり室温で１２時間静置した。混合した際のアミノ基修飾シリカの体積濃度は１０．８ｖｏｌ％であった。静置後、溶媒を内包した硬化物が得られた。硬化前に含まれていた溶媒量に対する硬化後の溶媒残存量は９９％以上であった。
【００５９】
比較例１
＜インクＸ液の調製＞
エポキシ基修飾シリカＭＥＫ分散液（株式会社アドマテックス製 アドマナノＹＡ０１０ＣＭＤＶ  ２０ｗｔ％含有）をエバポレーターで濃縮し、２５．０ｗｔ％（１０．９ｖｏｌ％）のインクＸ−５液を得た。
＜インクＹ液の調製＞
実施例１で調製したインクＹ−１液を用いた。
＜硬化試験＞
インクＸ−５液  ２ｇをシャーレ（φ４ｃｍ）に量りとり、インクＹ−１液  ０．１４ｇを加え、混合後５０℃で３０分間静置した。混合した際のアミノ基修飾シリカの体積濃度は１０．２ｖｏｌ％であった。その結果、薄い膜が生成したが、溶媒はほぼ揮発した。硬化前に含まれていた溶媒量に対する硬化後の溶媒残存量は１４．３％）であった。
以上の結果を下表にまとめて示す。
【００６０】
【表１】
2018199287.tif 000005